(57)【特許請求の範囲】
【請求項１】
基材紙と該基材紙の少なくとも一方の面に設けられた離型性樹脂層とで形成される離型紙において、
該離型紙が、該離型性樹脂層の表面に凹凸を備え、かつ、該離型性樹脂層表面の凹凸の算術平均粗さ（Ｒａ）が０．５〜１５μｍであって、かつ、凹凸の平均間隔（Ｓｍ）が０．５〜１０μｍであって、かつ、凹凸の平均傾斜（θａ）が４５°以上、９０°未満であり、
そして、上記の凹凸面に合成樹脂が塗工され、かつ、塗工された合成樹脂層が剥離されることにより、該離型性樹脂層の表面の凹凸の凹部に塗工された合成樹脂の一部が残存し、ピ−チスキン調の微細な外観と感触を付与した合成皮革の表皮層の表面を形成し得ることを特徴とする合成皮革製造用離型紙。
【請求項２】
前記離型性樹脂層が、一種または二種以上の無機及び／又は有機の微粒子を含有する樹脂で形成されていることを特徴とする請求項１に記載の合成皮革製造用離型紙。
【請求項３】
前記微粒子が、少なくともタルク、炭酸カルシウム、シリカの微粒子のうちのいずれかを含むことを特徴とする請求項２に記載の合成皮革製造用離型紙。
【請求項４】
前記基材紙と離型性樹脂層の間にクレ−コ−ト層が設けられていることを特徴とする請求項１乃至３のいずれかに記載の合成皮革製造用離型紙。
【請求項５】
前記請求項１乃至４のいずれかに記載の合成皮革製造用離型紙の離型性樹脂層の上に合成皮革用の合成樹脂を塗布し、剥離して製造された合成皮革。
【発明の詳細な説明】
【０００１】
【発明の属する技術分野】
本発明は、離型紙及びそれを用いて製造された合成皮革に関し、更に詳しくは、合成皮革を製造するために用いる離型紙であって、合成皮革の表皮層の表面に、所謂ピーチスキン感のような外観と触感を付与できる離型紙と、それを用いて製造されたピーチスキン調の繊細な外観と触感を備えた合成皮革に関する。
【０００２】
【従来の技術】
従来から製造されている合成皮革には、ポリウレタンレザー、セミ合皮、塩化ビニルレザー（ＰＶＣレザーともよばれる）などがある。
ポリウレタンレザーの製造方法としては、例えば、離型紙上にペースト状の表皮層用ポリウレタン樹脂を塗布し、乾燥、固化させた後、２液反応型ポリウレタン系接着剤で基布と貼り合わせて、５０〜７０℃の熟成室内で２〜３日反応させた後に、離型紙を剥がしてポリウレタンレザーを製造する方法がある。
【０００３】
また、セミ合皮の製造方法としては、離型紙上にペースト状の表皮層用ポリウレタン樹脂を塗布し、乾燥、固化させた後、ポリ塩化ビニル発泡層を形成して基布と貼り合わせ、その後、離型紙を剥がしてセミ合皮を製造する方法がある。
そして、ＰＶＣレザーの製造方法としては、離型紙上にポリ塩化ビニルゾルを塗布し、加熱、ゲル化させた後、ポリ塩化ビニル発泡層を形成して基布と貼り合わせ、その後、離型紙を剥がしてＰＶＣレザーを製造する方法がある。
【０００４】
このような合成皮革の製造方法で使用される離型紙としては、例えば、ポリウレタンレザーの製造用には、基材紙に離型層としてポリプロピレンを厚さ２０〜５０μｍ程度に積層して形成した離型紙が使用されている。
また、セミ合皮、またはＰＶＣレザーの製造用には、基材紙に離型層としてメチルペンテン系樹脂を厚さ２０〜５０μｍ程度に積層して形成した離型紙、または基材紙に離型層としてアクリル系樹脂を厚さ２０〜１２０μｍ程度に積層して形成した離型紙が使用されている。
更に、基材紙に離型層としてシリコーン樹脂を積層した離型紙も使用されている。
また、このような離型紙には、必要に応じて凹凸模様の型付け加工が施され、合成皮革の表面にその凹凸による模様付けが行われている。
【０００５】
【発明が解決しようとする課題】
しかし、上記のような離型紙を用いて合成皮革を製造した場合、離型紙の離型性樹脂層に型付け加工が施されている場合でも、通常は、合成皮革から離型紙を剥がす際、表皮層用合成樹脂が離型紙の離型性樹脂層から明確に分離して剥がれるため、所謂ピーチスキン感などのような繊細な外観と触感を合成皮革に付与することは困難であった。
本発明はこのような問題点を解決するためになされたものであり、その目的とするところは、合成皮革の製造に用いる離型紙であって、合成皮革の表皮層の表面に、所謂ピーチスキン感に優れた外観と触感を付与できる離型紙と、それを用いて製造されたピーチスキン調の繊細な外観と触感を備えた合成皮革を生産性よく提供することにある。
【０００６】
【課題を解決するための手段】
上記の課題は、以下の本発明により解決することができる。即ち、請求項１に記載した発明は、基材紙と該基材紙の少なくとも一方の面に設けられた離型性樹脂層とで形成される離型紙において、該離型紙が、該離型性樹脂層の表面に凹凸を備え、かつ、該離型性樹脂層表面の凹凸の算術平均粗さ（Ｒａ）が、０．５〜１５μｍであって、かつ、凹凸の平均間隔（Ｓｍ）が０．５〜１０μｍであって、かつ、凹凸の平均傾斜（θａ）が４５°以上、９０°未満であることを特徴とする離型紙からなる。
【０００７】
本発明の離型紙は、その離型性樹脂層の表面に形成された微細な凹凸面に合成樹脂が塗工され、且つ、塗工により形成された合成樹脂層が剥離される際、微細な凹凸の凹部に入り込んだ合成樹脂が、途中で引きちぎられ、その一部が凹部に残存するように形成されていることを特徴とするものである。
この場合、凹部に残存する合成樹脂の切断面も、不規則な凹凸形状となり、離型性樹脂層の表面全体が、大小の微細な凹凸を有する形状に形成される。そして、この表面形状が、合成皮革にピーチスキン調の表面を形成するのに好適な形状となるものである。
従って、前記のような構成を採ることにより、合成皮革の表皮層にピーチスキン感、即ち、ピーチスキン調の外観と触感を付与することのできる離型紙を容易に提供することができる。
【０００９】
このような構成を採ることにより、前記請求項１に記載した発明の作用効果に加えて、離型性樹脂層表面に形成された微細な凹凸の凹部に、塗工された合成樹脂層の一部を一層確実に残存させることができると同時に、微細な凹凸形状が適する形状に安定化されるので、一層確実にピーチスキン調の外観と触感を付与できる離型紙を得ることができる。
【００１０】
尚、本発明において、前記離型性樹脂層表面の微細な凹凸の算術平均粗さ（Ｒａ）、及び凹凸の平均間隔（Ｓｍ）は、ＪＩＳ  Ｂ  ０６０１−１９９４「表面粗さ−定義及び表示」に基づいて測定したものである。
（測定条件）
触針の先端半径：５μｍ
荷重：４ｍＮ
カットオフ値：表１に記載されている標準値を選択する。
基準長さ：表２に記載されている標準値を選択する。
測定機器：表面粗さ測定装置Ｓｕｆｔｅｓｔ−２０１〔（株）ミツトヨ製〕を使用。
【００１１】
【表１】
0004569998.tif 000002
【００１２】
【表２】
0004569998.tif 000003
【００１３】
請求項２に記載した発明は、前記離型性樹脂層が、一種または二種以上の無機及び／又は有機の微粒子を含有する樹脂で形成されていることを特徴とする請求項１記載の離型紙である。
【００１４】
離型紙の表面に微細な凹凸を備えた離型性樹脂層を形成する方法としては、金型を作製して離型性樹脂層に型付けする方法で形成することもできるが、離型性樹脂層の樹脂溶液に、適宜に選定した無機及び／又は有機の微粒子を分散させて塗布液を作製することにより、コーティング方式で適する形状の微細な凹凸を備えた離型性樹脂層を形成することができる。従って、前記のような構成を採ることにより、前記請求項１に記載した発明の作用効果に加えて、表面に微細な凹凸を備えた離型性樹脂層を形成する際、作製に手間と時間のかかる金型などを必要とせず、コーティング方式で形成できるので、低コストで生産性よく離型紙を製造することができる。
【００１５】
請求項３に記載した発明は、前記微粒子が、少なくともタルク、炭酸カルシウム、シリカの微粒子のうちのいずれかを含むことを特徴とする請求項２に記載の離型紙である。
【００１６】
前記無機及び／又は有機の微粒子としては、後で説明するように、各種の微粒子を使用することができるが、耐熱性に優れる点で無機の微粒子が適しており、なかでもタルク、炭酸カルシウム、シリカの微粒子は、その粒子径の選択や形状を含めて、前記離型性樹脂層表面の微細な凹凸を、算術平均粗さ（Ｒａ）が０．５〜１５μｍで、且つ、凹凸の平均間隔（Ｓｍ）が０．５〜１０μｍ、凹凸の平均傾斜（θａ）が４５°以上、９０°未満となるように形成するために最も適している。
従って、前記のような構成を採ることにより、前記請求項３に記載した発明の作用効果に加えて、離型性樹脂層表面に形成される微細な凹凸の形状を、その凹部に、塗工された合成樹脂層の一部を確実に残存させ、また、均一なピーチスキン調の外観と触感を付与するのに適した形状に一層容易に形成できるので、合成皮革の表面に優れたピーチスキン調の外観と触感を付与できる離型紙を容易に且つ確実に得られるようになる。
【００１７】
請求項４に記載した発明は、前記基材紙と離型性樹脂層の間にクレーコート層が設けられていることを特徴とする請求項１乃至３のいずれかに記載の離型紙である。
【００１８】
上記クレーコート層は、基材紙の平滑性を向上させるために設けるものである。充填剤などを適宜に分散させた樹脂液を基材紙の表面にコーティングして形成したコート層であってもよい。このような構成を採ることにより、前記請求項１乃至３のいずれかに記載した発明の作用効果に加えて、基材紙の表面の平滑性が向上するので、その上に形成する離型性樹脂層の算術平均粗さを離型紙の全面で略一定にすることができる。従って、このような離型紙を用いることにより、全面が均一なピーチスキン調の外観と触感を有する合成皮革を製造することができる。また、クレーコート層を設けることにより、基材紙の目止め性も向上されるので、離型性樹脂層の厚さを薄くできる効果も得られる。
【００１９】
そして、請求項５に記載した発明は、前記請求項１乃至４のいずれかに記載の離型紙の離形性樹脂層の上に合成皮革用の合成樹脂を塗布し、剥離して製造された合成皮革である。
【００２０】
このような構成を採ることにより、前記請求項１乃至４のいずれかに記載した発明の離型紙の離型性樹脂層の表面全体に形成された微細な凹凸を利用して、合成皮革の表皮層を形成できるので、優れたピーチスキン調の外観と触感を有する合成皮革を低コストで生産性よく提供することができる。
【００２１】
【発明の実施の形態】
以下、本発明の実施の形態について、図面を参照して説明する。
図１、図２は、それぞれ本発明の離型紙の一実施例の構成を示す模式断面図である。
図３は、本発明の離型紙の離型性樹脂層表面の微細な凹凸の凹部に、塗工された合成樹脂層の一部を残存させる工程を説明する要部の拡大模式断面図である。
【００２２】
図１に示した離型紙１０は、基材紙１の上に離型性樹脂層２を積層して構成したものであり、離型性樹脂層２の表面は、微細な凹凸が形成されて微細な凹凸面４となっている。
また、図には示していないが、微細な凹凸面４には、合成樹脂（例えば、合成皮革の表皮層用樹脂組成物）が塗工され、皮膜形成後、これを剥離することにより（図３参照）、微細な凹凸面４の凹部に入り込んだ合成樹脂層の一部が破断されて、凹部の底部に合成樹脂が残存するように構成されている。
【００２３】
図２に示した離型紙２０は、前記図１に示した離型紙１０の構成において、基材紙１と離型性樹脂層２の間に、クレーコート層３を追加して積層して構成したものであり、その他の構成、即ち、離型性樹脂層２の表面に微細な凹凸を形成し、また、その凹部の底部に前記合成樹脂を残存させた構成などは、図１に示した離型紙１０と同様に構成したものである。上記クレーコート層３は、基材紙の表面平滑性が劣る場合、或いは、基材紙に目止め性が必要とされる場合などに、必要に応じて基材紙の表面に設けるものである。
【００２４】
また、図３は、本発明の離型紙の離型性樹脂層表面の微細な凹凸の凹部に、塗工された合成樹脂層の一部を残存させる工程を説明する要部の模式断面図であり、離型紙として、図１に示した構成の離型紙１０が用いられ、その離型性樹脂層２の表面に形成された微細な凹凸面に、合成樹脂、例えば、合成皮革の表皮層用樹脂組成物などを塗工し、加熱乾燥して皮膜を形成させ、合成樹脂層５を形成した後、離型紙１０から合成樹脂層５を剥がす状況を示している。
即ち、離型紙１０の離型性樹脂層２の表面に、例えば、合成皮革の表皮層用樹脂組成物などの合成樹脂液を塗工することにより、合成樹脂液はその微細な凹凸の凹部にも入り込む。そして、加熱乾燥などで皮膜形成させて合成樹脂層５を形成した後、離型紙１０から合成樹脂層５を剥がすことにより、微細な凹凸の凹部に入り込んだ合成樹脂層５は、その破断強度よりも、剥離時の抵抗力が大きくなるため、途中で破断されて凹部の底部に破断された合成樹脂５′が残存することになる。そして、残存する合成樹脂５′の破断面は不規則で且つ微細な凹凸形状となるため、この離型紙を用いて合成皮革を製造することにより、その表面に所謂ピーチスキン感、即ち、ピーチスキンのような外観と触感が付与されることになる。
【００２５】
前記基材紙１には、クラフト紙、上質紙、或いは、キャストコート紙などの紙のほか、紙以外にも、ポリエチレンテレフタレート、ポリエチレンナフタレートなどのポリエステル、各種ナイロンなどのポリアミド、ポリプロピレンなどのプラスチックフィルム、合成紙、金属箔、織布、不織布などを使用することができ、これらは単独、または適宜積層して使用することができる。
【００２６】
基材紙１に紙、或いは不織布など表面が比較的ラフな材料を使用する場合は、その離型性樹脂層形成面にクレーコート層３を設けることが好ましい。クレーコート層３は、特に限定はされず、例えば、樹脂、または樹脂に無機充填剤などを分散させた液を塗布、乾燥して形成することができる。特に、基材紙１に紙を使用した場合は、クレーコート層の厚さは２０〜４０μｍ程度が好ましく、２０〜３０μｍが更に好ましい。このようなクレーコート層を設けることにより、紙の表面を平滑にできるので、その上に離型性樹脂層を均一に形成することができる。
【００２７】
尚、基材紙１に前記プラスチックフィルムや金属箔を用いる場合は、通常、その表面が平滑であるため、平滑性向上層３を必要としないが、離型性樹脂層２との接着性が不足することがあり、その場合は、コロナ放電処理、オゾン処理などの易接着性処理やプライマーコートなどを施すことができる。
【００２８】
離型性樹脂層２には、シリコーン系樹脂、アルキッド系樹脂、メラミン系樹脂などの熱硬化性樹脂のほか、電離放射線硬化型などのアクリル系樹脂、そして、ポリエチレン、ポリプロピレン、ポリメチルペンテンなどのポリオレフィン系樹脂などを使用することができる。
このような樹脂で形成される離型性樹脂層２の表面に、微細な凹凸を形成する方法としては、微細な凹凸を設けた金型を用いて賦型してもよいが、前記シリコーン系樹脂、アルキッド系樹脂、メラミン系樹脂などの熱硬化性樹脂、または、電離放射線硬化型などのアクリル系樹脂などの塗布液に、一種または二種以上の無機及び／又は有機の微粒子を分散させ、これを塗布、乾燥、硬化させる方法で、微粒子により離型性樹脂層の表面に目的とする微細な凹凸を形成することができる。
【００２９】
このような微粒子として、無機の微粒子では、炭酸カルシウム、カオリン、タルク、クレー、酸化チタン、酸化亜鉛、シリカ、アルミナ、水酸化マグネシウム、水酸化アルミニウムなどの微粒子を、また、有機の微粒子では、メラミン樹脂、ポリスチレン、ポリプロピレン、４フッ化エチレン樹脂、シリコーン樹脂、澱粉、アクリル樹脂などの微粒子を、粒径を加味し、前記凹凸面の算術平均粗さ（Ｒａ）、凹凸の平均間隔（Ｓｍ）、凹凸の平均傾斜（θａ）が適する範囲となるように選択して使用することができる。
【００３０】
尚、合成皮革の製造に用いる離型紙は、高温度下で使用されることが多いため、前記無機、有機の微粒子では、無機の微粒子が耐熱性に優れる点で適しており、なかでもシリカ、炭酸カルシウム、タルクの微粒子は、前記離型性樹脂層表面の微細な凹凸の算術平均粗さ（Ｒａ）を０．５〜１５μｍ、凹凸の平均間隔（Ｓｍ）を０．５〜１０μｍ、凹凸の平均傾斜（θａ）を４５°以上、９０°未満となるように形成することが容易であるため、特に好ましい。
【００３１】
このような微粒子の粒径は、平均粒径で０．５〜５μｍ程度であることが好ましく、離型性樹脂層の樹脂に含有させる微粒子の量は、樹脂１００重量部に対して、微粒子１０〜８５重量部の範囲が好ましい。
微粒子の含有量が１０重量部未満の場合は、離型性樹脂層表面の前記算術平均粗さ（Ｒａ）と凹凸の平均間隔（Ｓｍ）が満たされず、また、微粒子の含有量が８５重量部を超える場合は、コーティング適性が低下し、均一な面を得にくくなるため好ましくない。
【００３２】
上記微粒子を含有させた離型性樹脂の塗布量は、乾燥時の塗布量で１．０〜２０ｇ／ｍ2 の範囲が好ましい。
塗布量が１．０ｇ／ｍ2 未満の場合は、均一な凹凸面の形成が難しくなると共に、離型性自体も不充分となる場合があるため好ましくない。また、２０ｇ／ｍ2 を超える塗布量は、凹凸形成能及び離型性能は、既に充分であり、その必要性がなく、製造コストのみを上昇させることになるので好ましくない。
尚、前記離型性樹脂層２の塗布液の調合に際しては、離型性樹脂、微粒子、希釈溶剤などのほか、分散剤、レベリング剤、粘度調節剤、着色剤、帯電防止剤などの各種助剤を適宜配合してもよい。
【００３３】
上記離型性樹脂層２の塗布液の塗布方法は、例えば、ロールコート、リバースロールコート、グラビアコート、ナイフコート、バーコート、マイクロバーコートなど公知のコーティング手段を用いて塗布することができ、また、必要な乾燥、硬化手段（加熱、紫外線照射、電子線照射など）を用いて、乾燥、硬化させて離型性樹脂層を形成することができる。
このような離型性樹脂層２は、多層にして形成してもよく、その場合、加熱などの温度条件、各層の厚さを調整することにより、幅方向のカールを抑えることもできる。
【００３４】
また、図３に示した方法で、離型紙の離型性樹脂層２の表面に形成された微細な凹凸の凹部に、塗工された合成樹脂層５の一部を残存させる場合、使用する合成樹脂は、特に限定はされないが、凹部に入り込んだ樹脂の一部が適度の破断強度で破断される必要があり、そのためには、例えば合成皮革の表皮層用樹脂組成物を好適に使用することができる。
具体例として、ポリウレタンレザーに用いるペースト状のポリウレタン（着色剤その他添加剤を含み、固形分は２０〜５０重量％程度）や、ＰＶＣレザーに用いるポリ塩化ビニルゾル（可塑剤、安定剤、着色剤など添加剤を含む）を使用することができる。
このような合成樹脂の塗工方法には、ナイフコート、ロールコート、グラビアコートなど、公知のコーティング方法を用いることができる。
【００３５】
【実施例】
以下に、実施例を挙げて本発明を更に具体的に説明する。
（離型紙の作製）
基材紙として、米坪１５５ｇ／ｍ2 のキャストコート紙〔王子製紙（株）製〕を用いて、そのキャストコート面にコーティング方式で、表面に微細な凹凸を備えた離型性樹脂層を形成することとし、その塗布液を下記のように作製した。
離型性樹脂として、メチロール化メラミン樹脂、シリコーン変性アルキッド樹脂を用い、また、離型性樹脂に含有させる微粒子として、以下の４種類のシリカを用いて表３に示した配合でホモミキサーで分散させ、その組成物に酸触媒としてパラトルエンスルホン酸を添加し、更に溶剤（トルエン／ｎ−ブタノール）で希釈して粘度調節し、実施例１〜５に用いる離型性樹脂層用塗布液を作製した。
【００３６】
シリカ（１）：平均粒径が２．５μｍの未処理シリカ〔サイシリア４３０  富士シリシア化学（株）製〕
シリカ（２）：平均粒径が２．５μｍの処理シリカ〔サイシリア４３６  富士シリシア化学（株）製〕
シリカ（３）：平均粒径が２．５μｍの未処理合成シリカ〔ＭＬ−３８５  東洋化学工業（株）製〕
シリカ（４）：平均粒径が３．０μｍの有機処理合成シリカ〔ＭＬ−３８５Ｗ  東洋化学工業（株）製〕
【００３７】
【表３】
0004569998.tif 000004
【００３８】
前記離型性樹脂層用塗布液を、それぞれ前記キャストコート紙のキャストコート面にロールコーターを用いて乾燥時の塗布量が１０ｇ／ｍ2 となるように塗布し、１８０℃、１分以上の条件で加熱乾燥して、表面に微細な凹凸が形成された離型性樹脂層を形成し、実施例１〜５の離型紙（中間製品）を作製した。
次いで、上記実施例１〜５の離型紙（中間製品）の離型性樹脂層表面の微細な凹凸の凹部に、塗工された合成樹脂の一部を残存させるため、ＰＶＣレザーの製造に用いる離型紙には、ＰＶＣレザー表皮層用樹脂組成物（前記ポリ塩化ビニルゾル組成物を、また、ポリウレタンレザーの製造に用いる離型紙には、ポリウレタンレザー表皮層用樹脂組成物（前記ペースト状のポリウレタン組成物）をそれぞれナイフコート法で離型性樹脂層の表面に、乾燥時の塗工量が１５０ｇ／ｍ2 となるように塗工し、ポリ塩化ビニルゾル組成物の場合は１９０〜２００℃、２分、ポリウレタン組成物の場合は１００〜１２０℃、２分の条件で乾燥させた後、形成されたそれぞれの樹脂組成物の皮膜を剥がして、離型性樹脂層表面の凹凸の凹部にそれぞれの樹脂組成物の一部を残存させ、実施例１〜５の離型紙を作製した。
以下、上記実施例１〜５の離型紙の呼称について、離型性樹脂層表面の凹凸の凹部にポリ塩化ビニル組成物を残存させた離型紙は、そのまま実施例１〜５の離型紙とし、ポリウレタン組成物を残存させた離型紙は、それぞれ実施例１′〜５′の離型紙と呼ぶことにする。
【００３９】
（合成皮革の作製）
上記のように作製した実施例１〜５の離型紙と、実施例１′〜５′の離型紙を用いて、下記の方法で合成皮革を作製し、その表面のピーチスキン感の良否を外観と触感で判定し、その結果を表４にまとめて示した。
また、表４には、前記実施例１〜５の離型紙（中間製品）について、その離型性樹脂層表面の微細な凹凸の算術平均粗さ（Ｒａ）、凹凸の平均間隔（Ｓｍ）、凹凸の平均傾斜（θａ）を測定した結果についても併せて記載した。
【００４０】
実施例１〜５の離型紙は、その表面の微細な凹凸の凹部にＰＶＣレザー用のポリ塩化ビニル組成物を残存させているので、ＰＶＣレザーの作製に使用し、実施例１′〜５′の離型紙は、その表面の微細な凹凸の凹部にポリウレタンレザー用のポリウレタン組成物を残存させているので、ポリウレタンレザーの作製に使用することとした。
【００４１】
即ち、実施例１〜５の離型紙の離型性樹脂層の上に、ポリ塩化ビニル（分子量１０００）を１００重量部、ＤＯＰを６０重量部、発泡剤を５重量部、安定剤を２．５重量部の割合で混合して作製した合成皮革表皮層用のポリ塩化ビニルゾル組成物をナイフコート法で乾燥時の塗工量が１５０ｇ／ｍ2 となるように塗工し、１９０〜２００℃、２分の条件で乾燥した後、その上に基布を貼り合わせて乾燥、熟成させ、その後、離型紙を剥がして、表面に微細な凹凸を有する実施例１〜５の合成皮革を作製した。
【００４２】
また、実施例１′〜５′の離型紙の離型性樹脂層の上に、ポリウレタン〔レザミンＮＥ−８８１１  大日精化工業（株）製〕１００重量部、着色剤〔セイカセブンＮＥＴ−５７９４ブラック  大日精化工業（株）製〕１５重量部、トルエン２５重量部、イソプロピルアルコール２５重量部の割合で混合して作製した合成皮革表皮層用のポリウレタン組成物をナイフコート法で乾燥時の塗工量が１５０ｇ／ｍ2 となるように塗工し、１００〜１２０℃、２分の条件で乾燥した後、その上に基布を貼り合わせて乾燥、熟成させ、その後、離型紙を剥がして、表面に微細な凹凸を有する実施例１′〜５′の合成皮革を作製した。
【００４３】
【表４】
0004569998.tif 000005
【００４４】
表４に示した結果から明らかなように、実施例１〜５、及び実施例１′〜５′の離型紙は、いずれもその離型性樹脂層の表面に形成された微細な凹凸の算術平均粗さ（Ｒａ）が０．５〜１５μｍであって、且つ、凹凸の平均間隔（Ｓｍ）が０．５〜１０μｍで、凹凸の平均傾斜（θａ）が４５°以上、９０°未満の範囲内であり、離型性樹脂層の表面に合成樹脂を塗工して形成された合成樹脂層を剥がした時、その一部を凹凸の凹部に残存させる性能を有すると共に、これらの離型紙を用いて、合成皮革を製造することにより、その表面に優れたピーチスキン感を付与できる性能を有していた。
また、実際に実施例１〜５、及び実施例１′〜５′の離型紙を用いて製造した実施例１〜５、及び実施例１′〜５′の合成皮革は、いずれも、その表面が優れたピーチスキン感を有していた。
【００４５】
【発明の効果】
以上、詳しく説明したように、本発明によれば、合成皮革の製造に用いる離型紙であって、その表面全体に微細な凹凸を備え、合成皮革の表皮層の表面に、所謂ピーチスキン感に優れた外観と触感を付与することのできる離型紙と、それを用いて製造された優れたピーチスキン調の外観と触感を備えた合成皮革とを、低コストで生産性よく提供できる効果を奏する。
【図面の簡単な説明】
【図１】本発明の離型紙の一実施例の構成を示す模式断面図である。
【図２】本発明の離型紙の別の一実施例の構成を示す模式断面図である。
【図３】本発明の離型紙の離型性樹脂層表面の微細な凹凸の凹部に、塗工された合成樹脂層の一部を残存させる工程を説明する要部の模式断面図である。
【符号の説明】
１  基材紙
２  離型性樹脂層
３  クレーコート層
４  微細な凹凸形成面
５  合成樹脂層
５′  破断された合成樹脂
１０、２０  離型紙
【図１】
0004569998.tif 000006
【図２】
0004569998.tif 000007
【図３】
0004569998.tif 000008